(57)【要約】  トナーが、トナー母粒子（１１）と、それぞれトナー母粒子（１１）の表面に付着した複数の外添剤粒子（１２）とを有するトナー粒子（１０）を、複数含む。外添剤粒子（１２）は、シリカ粒子（１２ａ）と、金属水酸化物層と、コート層（１２ｂ）とを有する。金属水酸化物層は、シリカ粒子（１２ａ）の表面に形成されている。コート層（１２ｂ）の少なくとも一部は、金属水酸化物層の表面に形成されている。コート層（１２ｂ）は、実質的に含窒素樹脂から構成される。
2016148012.tif 000002
【特許請求の範囲】
【請求項１】
トナー母粒子と、それぞれ前記トナー母粒子の表面に付着した複数の外添剤粒子とを有するトナー粒子を、複数含み、
前記外添剤粒子は、シリカ粒子と、前記シリカ粒子の表面に形成されている金属水酸化物層と、少なくとも一部が前記金属水酸化物層の表面に形成されているコート層とを有し、
前記コート層は、実質的に含窒素樹脂から構成される、トナー。
【請求項２】
前記コート層は、前記含窒素樹脂として熱硬化性樹脂を含む、請求項１に記載のトナー。
【請求項３】
前記コート層は、前記熱硬化性樹脂としてメラミン樹脂及び尿素樹脂の少なくとも一方を含む、請求項２に記載のトナー。
【請求項４】
前記コート層は、前記含窒素樹脂として熱可塑性樹脂をさらに含む、請求項２に記載のトナー。
【請求項５】
前記シリカ粒子の表面領域のうち、前記コート層で覆われている領域の面積割合は、８０％以上９５％以下である、請求項１に記載のトナー。
【請求項６】
前記コート層は、前記シリカ粒子の表面に形成されている第１部分と、前記金属水酸化物層の表面に形成されている第２部分とを含み、
前記シリカ粒子と前記コート層の前記第１部分との間には、シラノール基に由来する結合が形成されており、
前記金属水酸化物層と前記コート層の前記第２部分との間には、メチロール基に由来する結合が形成されている、請求項１に記載のトナー。
【請求項７】
前記金属水酸化物層は、水酸化アルミニウム及び水酸化マグネシウムの少なくとも一方を含む、請求項１に記載のトナー。
【請求項８】
前記金属水酸化物層は、実質的に水酸化アルミニウムから構成される、請求項１に記載のトナー。
【請求項９】
前記金属水酸化物層は、実質的に水酸化マグネシウムから構成される、請求項１に記載のトナー。
【請求項１０】
前記トナー母粒子の表面には、前記外添剤粒子に加えて、他の外添剤粒子が付着している、請求項１に記載のトナー。
【請求項１１】
前記トナー母粒子は、２種以上の正帯電性電荷制御剤を含む、請求項１に記載のトナー。
【請求項１２】
前記トナー母粒子は、前記正帯電性電荷制御剤として、ニグロシンと、４級アンモニウム塩由来の繰返し単位を含む樹脂とを含む、請求項１１に記載のトナー。
【請求項１３】
前記トナー母粒子は、ポリエステル樹脂をさらに含む、請求項１１に記載のトナー。
【発明の詳細な説明】
【技術分野】
【０００１】
本発明は、トナーに関し、特に外添剤を有するトナーに関する。
【背景技術】
【０００２】
トナーは複数のトナー粒子を含む。例えばトナーの流動性、帯電性、又はクリーニング性を向上させるために、外添剤を使用することがある。外添剤を使用したトナーでは、一般的に、トナー粒子が、主に結着樹脂から構成されるトナー母粒子と、トナー母粒子の表面に付着した外添剤粒子とを有する。外添剤粒子の好適な例として、数ｎｍ以上数十ｎｍ以下の粒子径を有するシリカ粒子が挙げられる。【０００３】
例えば、特許文献１には、アミノ変性シリコーンオイルを用いてシリカ粒子の表面を疎水化処理する技術が開示されている。
【先行技術文献】
【特許文献】
【０００４】
【特許文献１】特開平１０−３９５３４号公報
【発明の概要】
【発明が解決しようとする課題】
【０００５】
しかしながら、アミノ基は親水性を有するため、特許文献１に開示されている技術によっても、優れた帯電安定性を有するトナーを得ることは難しい。特に、湿度の高い環境下ではトナーの帯電量が低下し易い。【０００６】
本発明は、上記課題に鑑みてなされたものであり、優れた正帯電性及び帯電安定性を有するトナーを提供することを目的とする。また、本発明は、優れた耐久性を有するトナーを提供することを他の目的とする。
【課題を解決するための手段】
【０００７】
本発明のトナーは、トナー母粒子と、それぞれ前記トナー母粒子の表面に付着した複数の外添剤粒子とを有するトナー粒子を、複数含む。前記外添剤粒子は、シリカ粒子と、金属水酸化物層と、コート層とを有する。前記金属水酸化物層は、前記シリカ粒子の表面に形成されている。前記コート層の少なくとも一部は、前記金属水酸化物層の表面に形成されている。前記コート層は、実質的に含窒素樹脂から構成される。
【発明の効果】
【０００８】
本発明によれば、優れた正帯電性及び帯電安定性を有するトナーを提供することが可能になる。また、本発明によれば、この効果に加えて又はこの効果に代えて、優れた耐久性を有するトナーを提供することが可能になるという効果が奏される場合がある。
【図面の簡単な説明】
【０００９】
【図１】本発明の実施形態に係るトナーに含まれるトナー粒子を示す図である。
【発明を実施するための形態】
【００１０】
本発明の実施形態について詳細に説明する。なお、粉体（より具体的には、トナー母粒子、外添剤、又はトナー等）に関する評価結果（形状又は物性などを示す値）は、何ら規定していなければ、粉体から平均的な粒子を相当数選び取って、それら平均的な粒子の各々について測定した値の個数平均である。
【００１１】
粉体の個数平均粒子径は、何ら規定していなければ、顕微鏡を用いて測定された１次粒子の円相当径（粒子の投影面積と同じ面積を有する円の直径）の個数平均値である。
【００１２】
帯電性は、何ら規定していなければ、摩擦帯電における帯電性を意味する。摩擦帯電における正帯電性の強さ（又は負帯電性の強さ）は、周知の帯電列などで確認できる。
【００１３】
以下、化合物名の後に「系」を付けて、化合物及びその誘導体を包括的に総称する場合がある。化合物名の後に「系」を付けて重合体名を表す場合には、重合体の繰返し単位が化合物又はその誘導体に由来することを意味する。また、アクリル及びメタクリルを包括的に「（メタ）アクリル」と総称する場合がある。また、アクリロニトリル（ＣＨ2＝ＣＨＣＮ）及びメタクリロニトリル（ＣＨ2＝Ｃ（ＣＨ3）ＣＮ）を包括的に「（メタ）アクリロニトリル」と総称する場合がある。
【００１４】
本実施形態に係るトナーは、例えば正帯電性トナーとして、静電潜像の現像に好適に用いることができる。本実施形態のトナーは、複数のトナー粒子（それぞれ後述する構成を有する粒子）を含む粉体である。トナーは、１成分現像剤として使用してもよい。また、混合装置（より具体的には、ボールミル等）を用いて、トナーとキャリアとを混合して２成分現像剤を調製してもよい。高画質の画像を形成するためには、現像剤用キャリアとしてフェライトキャリアを使用することが好ましい。また、高画質の画像を形成するためには、２成分現像剤におけるトナーの量は、キャリア１００質量部に対して、５質量部以上１５質量部以下であることが好ましく、８質量部以上１２質量部以下であることがより好ましい。なお、２成分現像剤に含まれる正帯電性トナーは、キャリアとの摩擦により正に帯電する。
【００１５】
以下、図１を参照して、本実施形態に係るトナーに含まれるトナー粒子１０の構成について説明する。図１に示されるように、トナー粒子１０では、外添剤として、複数の外添剤粒子１２を使用している。詳しくは、トナー粒子１０は、トナー母粒子１１と、複数の外添剤粒子１２とを有する。トナー母粒子１１の表面には外添剤粒子１２が付着している。また、外添剤粒子１２は、シリカ粒子１２ａと、コート層１２ｂとを有する。コート層１２ｂは、シリカ粒子１２ａの表面に形成されている。シリカ粒子１２ａはコート層１２ｂで被覆されている。ただし、シリカ粒子１２ａとコート層１２ｂとの間には、金属水酸化物層が形成されている。シリカ粒子の表面に金属水酸化物を膜状に形成することで、シリカ粒子の表面に金属水酸化物層を形成することができる。コート層１２ｂは、実質的に含窒素樹脂から構成される。
【００１６】
なお、本実施形態に係るトナーに含まれるトナー粒子は、シェル層を有しないトナー粒子（以下、非カプセルトナー粒子と記載する）であってもよいし、シェル層を有するトナー粒子（以下、カプセルトナー粒子と記載する）であってもよい。カプセルトナー粒子（カプセル化されたトナー母粒子）は、例えば、図１に示されるトナー母粒子１１と同様の構成を有するコアと、コアの表面に形成されたシェル層（カプセル層）とを有する。例えば、低温で溶融するコアを、耐熱性に優れるシェル層で覆うことで、トナーの耐熱保存性及び低温定着性の両立を図ることが可能になる。シェル層は、実質的に熱硬化性樹脂（より具体的には、メラミン樹脂等）のみからなってもよいし、実質的に熱可塑性樹脂（より具体的には、アクリル酸系樹脂又はスチレン−アクリル酸系樹脂等）のみからなってもよいし、熱可塑性樹脂と熱硬化性樹脂との両方を含有してもよい。シェル層を構成する樹脂中に添加剤が分散していてもよい。
【００１７】
本実施形態に係るトナーは、例えば電子写真装置（画像形成装置）において画像の形成に用いることができる。以下、電子写真装置による画像形成方法の一例について説明する。
【００１８】
まず、画像データに基づいて感光体（例えば、感光体ドラムの表層部）に静電潜像を形成する。次に、形成された静電潜像を、トナーを含む現像剤を用いて現像する。現像工程では、現像スリーブ（例えば、現像装置内の現像ローラーの表層部）上のトナー（例えば、キャリア又はブレードとの摩擦により帯電したトナー）を感光体ドラム上の静電潜像に付着させて、感光体上にトナー像を形成する。そして、続く転写工程では、感光体上のトナー像を中間転写体（例えば、転写ベルト）に転写した後、さらに中間転写体上のトナー像を記録媒体（例えば、紙）に転写する。その後、トナーを加熱して、記録媒体にトナーを定着させる。その結果、記録媒体に画像が形成される。例えば、ブラック、イエロー、マゼンタ、及びシアンの４色のトナー像を重ね合わせることで、フルカラー画像を形成することができる。
【００１９】
本実施形態に係るトナーは、次に示す構成（１）及び（２）を有する。
（１）トナーに含まれるトナー粒子は、トナー母粒子と、それぞれトナー母粒子の表面に付着した複数の外添剤粒子とを有する。
（２）外添剤粒子は、シリカ粒子と、シリカ粒子の表面に形成されている金属水酸化物層と、少なくとも一部が金属水酸化物層の表面に形成されているコート層とを有する。コート層は、実質的に含窒素樹脂から構成される。以下、構成（２）で規定される外添剤粒子を、本実施形態の外添剤粒子と記載する。また、コート層を形成するための材料を、コート材料と記載する。
【００２０】
構成（１）は、トナーの流動性、帯電性、又はクリーニング性を向上させるために有益である。
【００２１】
構成（２）は、トナーの正帯電性、帯電安定性、及び耐久性を向上させるために有益である。詳しくは、シリカ粒子は、酸性物質であり、負帯電性が強い。そのため、シリカ粒子は正帯電しにくい。また、シリカ粒子は水分吸着性が高い。そのため、湿度の高い環境下では、シリカ粒子の帯電量が低下し易い。しかし、外添剤粒子が、シリカ粒子に加えて、金属水酸化物層とコート層とを有することで、シリカ粒子の帯電性が改善される。
【００２２】
構成（２）を有するトナーでは、シリカ粒子の表面に金属水酸化物層が形成されている。金属水酸化物層は、シリカ粒子よりも強い正帯電性を有する傾向がある。また、金属水酸化物層の水分吸着性は、シリカ粒子の水分吸着性よりも低い傾向がある。このため、シリカ粒子の表面に金属水酸化物層が形成されることで、外添剤粒子が正帯電し易くなるとともに、外添剤粒子の帯電安定性が向上すると考えられる。
【００２３】
また、構成（２）を有するトナーでは、実質的に含窒素樹脂から構成されるコート層の少なくとも一部が、金属水酸化物層の表面に形成されている。含窒素樹脂は、その化学構造中に窒素原子を含む樹脂である。含窒素樹脂は正帯電し易い傾向がある。このため、シリカ粒子が上記コート層で被覆されることで、外添剤粒子が正帯電し易くなると考えられる。また、シリカ粒子が上記コート層で被覆されることで、外添剤粒子の帯電安定性が向上すると考えられる。含窒素樹脂は、比較的強い疎水性を有する傾向がある。このため、シリカ粒子が上記コート層で被覆されることで、高湿（例えば、８０％ＲＨ）環境下でも、常湿環境下と比較してトナーの帯電性がほとんど劣化せず、トナーを常湿環境下と略同等の帯電性に維持することが可能になると考えられる。上記のような外添剤粒子を使用することで、常温常湿環境下及び高温高湿環境下のいずれでトナーを長期間保存した場合にも、トナーの帯電量が変動しにくくなる（後述する表２及び表３を参照）。また、シリカ粒子がコート層で被覆されることで、外添剤粒子の耐久性（ひいては、トナーの耐久性）が向上すると考えられる。
【００２４】
トナーの正帯電性、帯電安定性、及び耐久性を向上させるためには、コート層が、８０質量％以上の割合で含窒素樹脂を含むことが好ましく、９０質量％以上の割合で含窒素樹脂を含むことがより好ましく、１００質量％の割合で含窒素樹脂を含むことがさらに好ましい。
【００２５】
トナーの正帯電性、帯電安定性、及び耐久性を向上させるためには、シリカ粒子の表面領域のうち、コート層で覆われている領域の面積割合（以下、コート率と記載する）が、５０％以上であることが好ましく、８０％以上であることがより好ましく、９０％以上であることがさらに好ましい。コート率は、「コート率＝１００×（コート層で覆われているシリカ粒子の表面領域の面積）／（シリカ粒子の表面全域の面積）」で表される。金属水酸化物層は、シリカ粒子の全体を完全に被覆していてもよいし、シリカ粒子を部分的に被覆していてもよい。金属水酸化物層がシリカ粒子を部分的に被覆している場合には、コート層が、シリカ粒子の表面に形成されている第１部分と、金属水酸化物層の表面に形成されている第２部分とを含むことで、外添剤粒子のコート率を高めることが可能になる。一方、外添剤粒子の製造し易さを向上させるためには、外添剤粒子のコート率が９５％以下であることが好ましい。
【００２６】
含窒素樹脂の中間体がメチロール基を有する場合には、含窒素樹脂を合成するための重合反応において、中間体のメチロール基が、ヒドロキシル基を有する金属水酸化物との間に結合を形成し易い。例えば、酸触媒下での加熱により、金属水酸化物とメチロール基との間で脱水縮合反応が起こり、両者の間に共有結合が形成される傾向がある。金属水酸化物層とコート層とを強固に結合させるためには、金属水酸化物層とコート層との間に、メチロール基に由来する結合が形成されていることが好ましい。また、シリカ粒子の表面のうち、金属水酸化物に覆われていない領域には、シラノール基が存在すると考えられる。こうしたシラノール基は、中間体のメチロール基との間に共有結合を形成し易い。上述のような共有結合が形成されることで、シリカ粒子とコート層とを強固に結合させることが可能になる。シリカ粒子とコート層とを強固に結合させるためには、シリカ粒子とコート層（詳しくは、上述の第１部分）との間に、シラノール基に由来する結合が形成されていることが好ましい。
【００２７】
トナーの耐久性を向上させるためには、コート層が、含窒素樹脂として熱硬化性樹脂を含むことが好ましい。加熱により熱硬化性樹脂の硬化反応が進むことで、熱硬化性樹脂の強度が向上すると考えられる。熱硬化性樹脂は、高い強度を有する傾向がある。このため、外添剤粒子のコート層が熱硬化性樹脂を含むことで、トナーのストレス耐性を高めることが可能になる。コート層の膜質を向上させるためには、コート層が、含窒素樹脂として、熱硬化性樹脂（より具体的には、メラミン樹脂又は尿素樹脂等）に加えて熱可塑性樹脂（より具体的には、ウレタン樹脂等）をさらに含むことが特に好ましい。
【００２８】
シリカ粒子を均一な厚さのコート層で被覆するためには、水性媒体（酸性又はアルカリ性の水溶液）中でコート層を形成することが好ましい。また、水性媒体中でコート層を形成するためには、コート材料（特に、含窒素樹脂を合成するためのモノマー）が水溶性を有することが好ましい。なお、水性媒体は、水を主成分とする媒体（より具体的には、純水、又は水と極性媒体との混合液等）である。水性媒体は溶媒として機能してもよい。水性媒体中に溶質が溶けていてもよい。水性媒体は分散媒として機能してもよい。水性媒体中に分散質が分散していてもよい。水性媒体中の極性媒体としては、例えば、アルコール（より具体的には、メタノール又はエタノール等）を使用できる。
【００２９】
シリカ粒子を均一な厚さの金属水酸化物層で被覆するためには、水性媒体（酸性又はアルカリ性の水溶液）中で金属水酸化物層を形成することが好ましい。また、水性媒体中で金属水酸化物層を形成するためには、金属水酸化物層が水酸化アルミニウム及び水酸化マグネシウムの少なくとも一方を含むことが好ましい。水酸化アルミニウム及び水酸化マグネシウムはそれぞれ、中性の水に対しては難溶又は不溶であり、酸性又はアルカリ性の水溶液に対しては可溶である。このため、金属水酸化物層を構成する金属水酸化物が水酸化アルミニウム又は水酸化マグネシウムである場合には、水酸化アルミニウム又は水酸化マグネシウムを含む水性媒体のｐＨを制御することで、形成される金属水酸化物層の膜質又は膜厚を容易に調整することが可能になる。
【００３０】
トナー母粒子の表面には、本実施形態の外添剤粒子に加えて、本実施形態の外添剤粒子以外の外添剤粒子（他の外添剤粒子）が付着していてもよい。例えば、本実施形態の外添剤粒子と共に、他の外添剤粒子（より具体的には、酸化チタン粒子等）をトナー母粒子の表面に付着させることで、トナーの帯電量等を調整し易くなる。
【００３１】
本実施形態に係るトナーは、構成（１）及び（２）の両方を有するトナー粒子（以下、本実施形態のトナー粒子と記載する）を複数含む。本実施形態のトナー粒子を含むトナーは、正帯電性、帯電安定性、及び耐久性に優れる（後述する表２及び表３を参照）。なお、トナーの正帯電性、帯電安定性、及び耐久性を向上させるためには、トナーが、８０個数％以上の割合で本実施形態のトナー粒子を含むことが好ましく、９０個数％以上の割合で本実施形態のトナー粒子を含むことがより好ましく、１００個数％の割合で本実施形態のトナー粒子を含むことがさらに好ましい。
【００３２】
以下、トナー母粒子（結着樹脂及び内添剤）及び外添剤について、順に説明する。
【００３３】
［トナー母粒子］
トナー母粒子は、結着樹脂を含む。また、トナー母粒子は、内添剤（例えば、着色剤、離型剤、及び電荷制御剤）を含んでもよい。ただし、トナーの用途に応じて必要のない成分（例えば、着色剤、離型剤、又は電荷制御剤）を割愛してもよい。また、必要に応じて、トナー母粒子に磁性粉を含ませてもよい。
【００３４】
トナーを用いて高画質の画像を形成するためには、トナー母粒子の粒子径は４μｍ以上１０μｍ以下であることが好ましい。
【００３５】
（結着樹脂）
トナー母粒子の大部分（例えば、８５質量％以上）を結着樹脂が占めることが多い。このため、結着樹脂の性質がトナー母粒子全体の性質に大きな影響を与えると考えられる。水性媒体に対するトナー母粒子の濡れ性を向上させるためには、結着樹脂の溶解指数（ＳＰ値）が、１０以上であることが好ましく、１８以上２８以下であることがより好ましい。
【００３６】
トナーの保存安定性、形態保持性、又は耐久性を向上させるためには、結着樹脂のガラス転移点（Ｔｇ）が、４５℃以上６５℃以下であることが好ましく、５０℃以上６０℃以下であることがより好ましい。示差走査熱量計を用いて試料（結着樹脂）の吸熱曲線（縦軸：熱流（ＤＳＣ信号）、横軸：温度）を測定することで、得られた吸熱曲線における比熱の変化点から試料のＴｇを求めることができる。例えば、試料（結着樹脂）１０ｍｇをアルミパン中に入れ、リファレンスとして空のアルミパンを使用し、測定温度範囲２５℃以上２００℃以下、昇温速度１０℃／分の条件で、試料の吸熱曲線を求める。
【００３７】
トナーの定着性を向上させるためには、結着樹脂として熱可塑性樹脂を用いることが好ましい。結着樹脂が熱可塑性樹脂である場合、熱可塑性樹脂としては、例えば、スチレン系樹脂、アクリル酸系樹脂（より具体的には、アクリル酸エステル重合体又はメタクリル酸エステル重合体等）、オレフィン系樹脂（より具体的には、ポリエチレン樹脂又はポリプロピレン樹脂等）、塩化ビニル樹脂、ポリビニルアルコール、ビニルエーテル樹脂、Ｎ−ビニル樹脂、ポリエステル樹脂、ポリアミド樹脂、又はウレタン樹脂が好ましい。また、これら各樹脂の共重合体、すなわち上記樹脂中に任意の繰返し単位が導入された共重合体（より具体的には、スチレン−アクリル酸系樹脂又はスチレン−ブタジエン系樹脂等）が好ましい。トナー中の着色剤の分散性、トナーの帯電性、及び記録媒体に対するトナーの定着性を向上させるためには、スチレン−アクリル酸系樹脂又はポリエステル樹脂が特に好ましい。
【００３８】
以下、結着樹脂として用いることのできるスチレン−アクリル酸系樹脂について説明する。スチレン−アクリル酸系樹脂は、１種以上のスチレン系モノマーと１種以上のアクリル酸系モノマーとの共重合体である。
【００３９】
スチレン−アクリル酸系樹脂を調製するためのスチレン系モノマーとしては、例えば、スチレン、α−メチルスチレン、ｐ−ヒドロキシスチレン、ｍ−ヒドロキシスチレン、ビニルトルエン、α−クロロスチレン、ｏ−クロロスチレン、ｍ−クロロスチレン、ｐ−クロロスチレン、又はｐ−エチルスチレンが好ましい。
【００４０】
スチレン−アクリル酸系樹脂を調製するためのアクリル酸系モノマーとしては、例えば、（メタ）アクリル酸、（メタ）アクリロニトリル、（メタ）アクリル酸アルキルエステル、又は（メタ）アクリル酸ヒドロキシアルキルエステルが好ましい。（メタ）アクリル酸アルキルエステルとしては、例えば、（メタ）アクリル酸メチル、（メタ）アクリル酸エチル、（メタ）アクリル酸ｎ−プロピル、（メタ）アクリル酸ｉｓｏ−プロピル、（メタ）アクリル酸ｎ−ブチル、（メタ）アクリル酸ｉｓｏ−ブチル、又は（メタ）アクリル酸２−エチルヘキシルが好ましい。（メタ）アクリル酸ヒドロキシアルキルエステルとしては、例えば、（メタ）アクリル酸２−ヒドロキシエチル、（メタ）アクリル酸３−ヒドロキシプロピル、（メタ）アクリル酸２−ヒドロキシプロピル、又は（メタ）アクリル酸４−ヒドロキシブチルが好ましい。
【００４１】
スチレン−アクリル酸系樹脂を調製する際に、ヒドロキシル基を有するモノマー（より具体的には、ｐ−ヒドロキシスチレン、ｍ−ヒドロキシスチレン、又は（メタ）アクリル酸ヒドロキシアルキルエステル等）を用いることで、スチレン−アクリル酸系樹脂にヒドロキシル基を導入できる。また、ヒドロキシル基を有するモノマーの使用量を調整することで、得られるスチレン−アクリル酸系樹脂の水酸基価を調整できる。
【００４２】
スチレン−アクリル酸系樹脂を調製する際に、カルボキシル基を有するアクリル酸系モノマーを用いることで、スチレン−アクリル酸系樹脂にカルボキシル基を導入できる。また、（メタ）アクリル酸の使用量を調整することで、得られるスチレン−アクリル酸系樹脂の酸価を調整することができる。
【００４３】
トナー母粒子の結着樹脂としてスチレン−アクリル酸系樹脂を使用する場合、トナー母粒子の強度及びトナーの定着性を向上させるためには、スチレン−アクリル酸系樹脂の数平均分子量（Ｍｎ）が２０００以上３０００以下であることが好ましい。スチレン−アクリル酸系樹脂の分子量分布（数平均分子量（Ｍｎ）に対する質量平均分子量（Ｍｗ）の比率Ｍｗ／Ｍｎ）は１０以上２０以下であることが好ましい。スチレン−アクリル酸系樹脂のＭｎ及びＭｗの測定には、ゲルパーミエーションクロマトグラフィーを用いることができる。
【００４４】
以下、結着樹脂として用いることのできるポリエステル樹脂について説明する。ポリエステル樹脂は、１種以上のアルコールと１種以上のカルボン酸とを縮重合させることで得られる。
【００４５】
ポリエステル樹脂の調製には、例えば、ジオール類又はビスフェノール類のような２価アルコールを使用できる。
【００４６】
ポリエステル樹脂の調製には、例えば、エチレングリコール、ジエチレングリコール、トリエチレングリコール、１，２−プロパンジオール、１，３−プロパンジオール、１，４−ブタンジオール、ネオペンチルグリコール、１，４−ブテンジオール、１，５−ペンタンジオール、１，６−ヘキサンジオール、１，４−シクロヘキサンジメタノール、ジプロピレングリコール、ポリエチレングリコール、ポリプロピレングリコール、又はポリテトラメチレングリコールのようなジオール類を好適に使用できる。
【００４７】
ポリエステル樹脂の調製には、例えば、ビスフェノールＡ、水素添加ビスフェノールＡ、ビスフェノールＡエチレンオキサイド付加物、又はビスフェノールＡプロピレンオキサイド付加物のようなビスフェノール類を好適に使用できる。
【００４８】
ポリエステル樹脂の調製には、例えば、ソルビトール、１，２，３，６−ヘキサンテトロール、１，４−ソルビタン、ペンタエリスリトール、ジペンタエリスリトール、トリペンタエリスリトール、１，２，４−ブタントリオール、１，２，５−ペンタントリオール、グリセロール、ジグリセロール、２−メチルプロパントリオール、２−メチル−１，２，４−ブタントリオール、トリメチロールエタン、トリメチロールプロパン、又は１，３，５−トリヒドロキシメチルベンゼンのような３価以上のアルコールを好適に使用できる。
【００４９】
ポリエステル樹脂の調製には、例えば、マレイン酸、フマル酸、シトラコン酸、イタコン酸、グルタコン酸、フタル酸、イソフタル酸、テレフタル酸、シクロヘキサンジカルボン酸、アジピン酸、セバシン酸、アゼライン酸、マロン酸、コハク酸、アルキルコハク酸（より具体的には、ｎ−ブチルコハク酸、イソブチルコハク酸、ｎ−オクチルコハク酸、ｎ−ドデシルコハク酸、又はイソドデシルコハク酸等）、又はアルケニルコハク酸（より具体的には、ｎ−ブテニルコハク酸、イソブテニルコハク酸、ｎ−オクテニルコハク酸、ｎ−ドデセニルコハク酸、又はイソドデセニルコハク酸等）のような２価カルボン酸を好適に使用できる。
【００５０】
ポリエステル樹脂の調製には、例えば、１，２，４−ベンゼントリカルボン酸（トリメリット酸）、２，５，７−ナフタレントリカルボン酸、１，２，４−ナフタレントリカルボン酸、１，２，４−ブタントリカルボン酸、１，２，５−ヘキサントリカルボン酸、１，３−ジカルボキシル−２−メチル−２−メチレンカルボキシプロパン、１，２，４−シクロヘキサントリカルボン酸、テトラ（メチレンカルボキシル）メタン、１，２，７，８−オクタンテトラカルボン酸、ピロメリット酸、又はエンポール三量体酸のような３価以上のカルボン酸を好適に使用できる。
【００５１】
上記２価又は３価以上のカルボン酸は、エステル形成性の誘導体（より具体的には、酸ハライド、酸無水物、又は低級アルキルエステル等）に変形して用いてもよい。ここで、「低級アルキル」とは、炭素数１以上６以下のアルキル基を意味する。
【００５２】
ポリエステル樹脂を調製する際に、アルコールの使用量とカルボン酸の使用量とをそれぞれ変更することで、ポリエステル樹脂の酸価及び水酸基価を調整することができる。ポリエステル樹脂の分子量を上げると、ポリエステル樹脂の酸価及び水酸基価は低下する傾向がある。
【００５３】
トナー母粒子の結着樹脂としてポリエステル樹脂を使用する場合、トナー母粒子の強度及びトナーの定着性を向上させるためには、ポリエステル樹脂の数平均分子量（Ｍｎ）が１０００以上２０００以下であることが好ましい。ポリエステル樹脂の分子量分布（数平均分子量（Ｍｎ）に対する質量平均分子量（Ｍｗ）の比率Ｍｗ／Ｍｎ）は９以上２１以下であることが好ましい。ポリエステル樹脂のＭｎ及びＭｗの測定には、ゲルパーミエーションクロマトグラフィーを用いることができる。
【００５４】
結着樹脂は、熱可塑性樹脂のみであってもよいし、２種類の樹脂（例えば、熱可塑性樹脂及び熱硬化性樹脂）であってもよい。また、結着樹脂に架橋剤を添加してもよい。結着樹脂中に架橋構造を形成することで、トナーの保存安定性、形態保持性、又は耐久性を向上させることが可能になる。例えば、ビスフェノールＡ型エポキシ樹脂、水素化ビスフェノールＡ型エポキシ樹脂、ノボラック型エポキシ樹脂、ポリアルキレンエーテル型エポキシ樹脂、環状脂肪族型エポキシ樹脂、又はシアネート系樹脂のような熱硬化性樹脂を、結着樹脂として使用することができる。１種類の熱硬化性樹脂を単独で使用してもよいし、２種以上の熱硬化性樹脂を組み合わせて使用してもよい。
【００５５】
（着色剤）
トナー母粒子は、着色剤を含んでいてもよい。着色剤としては、トナーの色に合わせて公知の顔料又は染料を用いることができる。トナーを用いて高画質の画像を形成するためには、着色剤の量が、結着樹脂１００質量部に対して、１質量部以上２０質量部以下であることが好ましく、２質量部以上１０質量部以下であることがより好ましい。
【００５６】
トナー母粒子は、黒色着色剤を含んでいてもよい。黒色着色剤の例としては、カーボンブラックが挙げられる。また、黒色着色剤は、イエロー着色剤、マゼンタ着色剤、及びシアン着色剤を用いて黒色に調色された着色剤であってもよい。
【００５７】
トナー母粒子は、イエロー着色剤、マゼンタ着色剤、又はシアン着色剤のようなカラー着色剤を含んでいてもよい。
【００５８】
イエロー着色剤としては、例えば、縮合アゾ化合物、イソインドリノン化合物、アントラキノン化合物、アゾ金属錯体、メチン化合物、及びアリールアミド化合物からなる群より選択される１種以上の化合物を使用できる。イエロー着色剤としては、例えば、カラーインデックスによって分類されるＣ．Ｉ．ピグメントイエロー（３、１２、１３、１４、１５、１７、６２、７４、８３、９３、９４、９５、９７、１０９、１１０、１１１、１２０、１２７、１２８、１２９、１４７、１５１、１５４、１５５、１６８、１７４、１７５、１７６、１８０、１８１、１９１、又は１９４）、ナフトールイエローＳ、ハンザイエローＧ、又はＣ．Ｉ．バットイエローを好適に使用できる。
【００５９】
マゼンタ着色剤としては、例えば、縮合アゾ化合物、ジケトピロロピロール化合物、アントラキノン化合物、キナクリドン化合物、塩基染料レーキ化合物、ナフトール化合物、ベンズイミダゾロン化合物、チオインジゴ化合物、及びペリレン化合物からなる群より選択される１種以上の化合物を使用できる。マゼンタ着色剤としては、例えば、カラーインデックスによって分類されるＣ．Ｉ．ピグメントレッド（２、３、５、６、７、１９、２３、４８：２、４８：３、４８：４、５７：１、８１：１、１２２、１４４、１４６、１５０、１６６、１６９、１７７、１８４、１８５、２０２、２０６、２２０、２２１、又は２５４）を好適に使用できる。
【００６０】
シアン着色剤としては、例えば、銅フタロシアニン化合物、アントラキノン化合物、及び塩基染料レーキ化合物からなる群より選択される１種以上の化合物を使用できる。シアン着色剤としては、例えば、カラーインデックスによって分類されるＣ．Ｉ．ピグメントブルー（１、７、１５、１５：１、１５：２、１５：３、１５：４、６０、６２、又は６６）、フタロシアニンブルー、Ｃ．Ｉ．バットブルー、又はＣ．Ｉ．アシッドブルーを好適に使用できる。
【００６１】
（離型剤）
トナー母粒子は、離型剤を含んでいてもよい。離型剤は、例えば、トナーの定着性又は耐オフセット性を向上させる目的で使用される。トナーの定着性又は耐オフセット性を向上させるためには、離型剤の量が、結着樹脂１００質量部に対して、１質量部以上３０質量部以下であることが好ましく、３質量部以上２０質量部以下であることがより好ましい。
【００６２】
離型剤としては、例えば、低分子量ポリエチレン、低分子量ポリプロピレン、ポリオレフィン共重合物、ポリオレフィンワックス、マイクロクリスタリンワックス、パラフィンワックス、又はフィッシャートロプシュワックスのような脂肪族炭化水素ワックス；酸化ポリエチレンワックス又はそのブロック共重合体のような脂肪族炭化水素ワックスの酸化物；キャンデリラワックス、カルナバワックス、木ろう、ホホバろう、又はライスワックスのような植物性ワックス；みつろう、ラノリン、又は鯨ろうのような動物性ワックス；オゾケライト、セレシン、又はペトロラタムのような鉱物ワックス；モンタン酸エステルワックス又はカスターワックスのような脂肪酸エステルを主成分とするワックス類；脱酸カルナバワックスのような、脂肪酸エステルの一部又は全部が脱酸化したワックスを好適に使用できる。１種類の離型剤を単独で使用してもよいし、複数種の離型剤を併用してもよい。
【００６３】
結着樹脂と離型剤との相溶性を改善するために、相溶化剤をトナー母粒子に添加してもよい。
【００６４】
（電荷制御剤）
トナー母粒子は、電荷制御剤を含んでいてもよい。電荷制御剤は、例えば、トナーの帯電性又は帯電立ち上がり特性を向上させる目的で使用される。トナーの帯電立ち上がり特性は、短時間で所定の帯電レベルにトナーを帯電可能か否かの指標になる。
【００６５】
トナー母粒子に正帯電性の電荷制御剤を含ませることで、トナーのカチオン性を強めることができる。また、トナー母粒子に負帯電性の電荷制御剤を含ませることで、トナーのアニオン性を強めることができる。
【００６６】
正帯電性の電荷制御剤としては、ピリダジン、ピリミジン、ピラジン、１，２−オキサジン、１，３−オキサジン、１，４−オキサジン、１，２−チアジン、１，３−チアジン、１，４−チアジン、１，２，３−トリアジン、１，２，４−トリアジン、１，３，５−トリアジン、１，２，４−オキサジアジン、１，３，４−オキサジアジン、１，２，６−オキサジアジン、１，３，４−チアジアジン、１，３，５−チアジアジン、１，２，３，４−テトラジン、１，２，４，５−テトラジン、１，２，３，５−テトラジン、１，２，４，６−オキサトリアジン、１，３，４，５−オキサトリアジン、フタラジン、キナゾリン、又はキノキサリンのようなアジン化合物；アジンファストレッドＦＣ、アジンファストレッド１２ＢＫ、アジンバイオレットＢＯ、アジンブラウン３Ｇ、アジンライトブラウンＧＲ、アジンダークグリ−ンＢＨ／Ｃ、アジンディ−プブラックＥＷ、又はアジンディーブラック３ＲＬのような直接染料；ニグロシン（より具体的には、ニグロシンＢＫ、ニグロシンＮＢ、又はニグロシンＺ等）のような酸性染料；ナフテン酸又は高級有機カルボン酸の金属塩類；アルコキシル化アミン；アルキルアミド；ベンジルデシルヘキシルメチルアンモニウムクロライド、又はデシルトリメチルアンモニウムクロライドのような４級アンモニウム塩を好適に使用できる。帯電立ち上がり特性を向上させるためには、上記正帯電性の電荷制御剤のうち、ニグロシン及び／又は４級アンモニウム塩を用いることが特に好ましい。
【００６７】
負帯電性の電荷制御剤としては、有機金属錯体又はキレート化合物を好適に使用できる。トナーの帯電立ち上がり特性を向上させるためには、負帯電性の電荷制御剤として、例えば、アセチルアセトン金属錯体（より具体的には、アルミニウムアセチルアセトナート又は鉄（ＩＩ）アセチルアセトナート等）、サリチル酸系金属錯体（より具体的には、３，５−ジ−ｔｅｒｔ−ブチルサリチル酸クロム等）、又はサリチル酸系金属塩を用いることが好ましく、サリチル酸系金属錯体又はサリチル酸系金属塩を用いることが特に好ましい。
【００６８】
１種類の電荷制御剤を単独で使用してもよいし、２種以上の電荷制御剤を組み合わせて使用してもよい。電荷制御剤の量が、トナー全量１００質量部に対して、１．５質量部以上１５質量部以下であることが好ましく、３質量部以上８質量部以下であることがより好ましい。
【００６９】
［外添剤］
外添剤は、複数の外添剤粒子を含む粉体である。例えば、トナー母粒子と外添剤とを一緒に攪拌することで、物理的な力でトナー母粒子の表面に外添剤粒子が付着（物理的結合）する。本実施形態に係るトナーは、前述の構成（１）及び（２）を有する。本実施形態に係るトナーに含まれるトナー粒子は、トナー母粒子と、それぞれトナー母粒子の表面に付着した複数の外添剤粒子とを有する。
【００７０】
本実施形態の外添剤粒子は、シリカ粒子と、金属水酸化物層と、コート層とを有する。コート層は、実質的に含窒素樹脂から構成される。金属水酸化物層は、シリカ粒子の表面に形成されている。コート層の少なくとも一部は、金属水酸化物層の表面に形成されている。トナー粒子のカチオン性を強めるためには、外添剤粒子を構成するシリカ粒子の表面に、シリカ粒子よりも強い正帯電性を有する金属水酸化物層が形成されていることが好ましい。トナー粒子のカチオン性を強めるためには、金属水酸化物層を構成する金属水酸化物が、水酸化アルミニウム又は水酸化マグネシウムであることが好ましい。ただし、金属水酸化物層を構成する金属水酸化物の種類は任意であり、例えば水酸化亜鉛であってもよい。コート層の表面が疎水化処理されてもよい。例えばアミノ変性シリコーンオイルを用いて、コート層の表面のヒドロキシル基を除去することで、トナーの帯電安定性が向上すると考えられる。
【００７１】
１種類の外添剤粒子を単独で使用してもよいし、複数種の外添剤粒子を組み合わせて使用してもよい。例えば、２種以上の本実施形態の外添剤粒子をトナー母粒子の表面に付着させてもよいし、本実施形態の外添剤粒子に加えて、他の外添剤粒子を、トナー母粒子の表面に付着させてもよい。他の外添剤粒子としては、例えば、金属酸化物（より具体的には、アルミナ、酸化チタン、酸化マグネシウム、酸化亜鉛、チタン酸ストロンチウム、又はチタン酸バリウム等）の粒子を好適に使用できる。トナーの流動性又は取扱性を向上させるためには、外添剤の量（複数種の外添剤粒子を使用する場合には、それら外添剤粒子の合計量）が、トナー母粒子１００質量部に対して、１質量部以上１０質量部以下であることが好ましく、１．５質量部以上５．０質量部以下であることがより好ましい。また、トナーの流動性又は取扱性を向上させるためには、外添剤の体積中位径（Ｄ50）が、１０ｎｍ以上１００ｎｍ以下であることが好ましく、１５ｎｍ以上５０ｎｍ以下であることがより好ましい。
【００７２】
トナーが正帯電性トナーである場合には、例えば、トナー母粒子がカチオン性（正帯電性）を有し、外添剤のシリカ粒子がアニオン性（負帯電性）を有し、外添剤のコート層がカチオン性（正帯電性）を有するようにトナーを構成することが考えられる。通常、シリカはシラノール基を有する。そのため、シリカ粒子は、負に帯電し易い。しかし、シリカ粒子の表面にカチオン性のコート層が形成されることで、トナーを正の帯電量に安定して帯電させることが可能になる。外添剤のシリカ粒子としては、例えば、親水性フュームドシリカ粒子を好適に使用できる。トナー母粒子のカチオン性を強めるためには、トナー母粒子が、２種以上の正帯電性電荷制御剤を含むことが好ましい。トナー母粒子が２種以上の正帯電性電荷制御剤を含む場合、トナー母粒子は、正帯電性電荷制御剤として、ニグロシンと、４級アンモニウム塩由来の繰返し単位を含む樹脂とを含むことが特に好ましい。トナー母粒子に２種以上の正帯電性電荷制御剤を含ませることで、例えばトナー母粒子の結着樹脂がポリエステル樹脂である場合であれ、トナー母粒子に十分強いカチオン性を付与することが可能になる。
【００７３】
コート層は、実質的に熱硬化性樹脂のみからなってもよいし、実質的に熱可塑性樹脂のみからなってもよいし、熱硬化性樹脂と熱可塑性樹脂との両方を含んでいてもよい。トナーの耐熱保存性を向上させるためには、コート層が熱硬化性樹脂を含むことが好ましく、コート層が実質的に熱硬化性樹脂から構成されることがより好ましい。トナーの耐熱保存性を向上させるためには、コート層に含まれる樹脂のうち、８０質量％以上の樹脂が熱硬化性樹脂であることが好ましく、９０質量％以上の樹脂が熱硬化性樹脂であることがより好ましく、１００質量％の樹脂が熱硬化性樹脂であることがさらに好ましい。
【００７４】
コート層を構成する含窒素樹脂としては、例えば、熱硬化性樹脂（より具体的には、メラミン樹脂、尿素樹脂、グアナミン樹脂、ポリイミド樹脂、又はアニリン樹脂等）又は熱可塑性樹脂（より具体的には、ポリアミド樹脂、ウレタン樹脂、又はポリアミドイミド樹脂等）が好ましい。トナーの耐久性を向上させるためには、コート層を構成する含窒素樹脂として熱硬化性樹脂を用いることが好ましい。
【００７５】
コート層を構成する含窒素樹脂（特に、熱硬化性樹脂）の調製には、メチロールメラミン、メラミン、メチロール化尿素（例えば、ジメチロールジヒドロキシエチレン尿素）、尿素、ベンゾグアナミン、アセトグアナミン、及びスピログアナミンからなる群より選択される１種以上のモノマーを好適に使用できる。
【００７６】
メラミン樹脂及び尿素樹脂はそれぞれ、複雑な三次元の網目構造を有するため、高い硬度及び高い耐久性を有する。また、メラミン樹脂及び尿素樹脂はそれぞれ、熱硬化性樹脂であり、高い耐熱性を有する。また、メラミン樹脂及び尿素樹脂はそれぞれ、含窒素樹脂であり、高い正帯電性を有する。また、メラミン樹脂及び尿素樹脂の各々の重合は脱水縮合によって行われる。また、メラミン樹脂及び尿素樹脂の各々の中間体はそれぞれ、メチロール基を有する。このため、メラミン樹脂及び尿素樹脂はそれぞれ、金属水酸化物と結合し易い。例えば、酸触媒下での加熱により、金属水酸化物とメチロール基との間で脱水縮合反応が起こり、両者の間に共有結合が形成される傾向がある。そのため、コート層に含まれる含窒素樹脂としてメラミン樹脂又は尿素樹脂を用いた場合には、金属水酸化物層に強く結合するコート層を形成し易い。
【００７７】
メラミン樹脂は、メラミンとホルムアルデヒドとの縮重合により得られる。具体的には、メラミンとホルムアルデヒドとを付加反応させる。これにより、メラミン樹脂の前駆体（メチロールメラミン）が得られる。続けて、メチロールメラミン同士を縮合反応（架橋反応）させる。これにより、一のメチロールメラミンのアミノ基が、メチレン基を介して、他のメチロールメラミンのアミノ基と結合する。その結果、メラミン樹脂が得られる。
【００７８】
メチロールメラミンの官能基の種類又は数を変更することで、メチロールメラミンの水への溶解性を変えることができる。このため、水性媒体中でメチロールメラミンを重合させることは比較的容易である。
【００７９】
尿素樹脂は、尿素とホルムアルデヒドとの縮重合により得られる。具体的には、上記メラミン樹脂の合成方法においてメラミンに代えて尿素を用いることで、尿素樹脂を合成できる。
【００８０】
［トナーの製造方法］
上記構成を有する本実施形態に係るトナーは、例えば、混合装置を用いてトナー母粒子と外添剤とを混合して、トナー母粒子の表面に外添剤を付着させることで、製造することができる。以下、トナー母粒子を準備する工程と、外添剤を準備する工程とについて、説明する。
【００８１】
（トナー母粒子の準備）
好適なトナー母粒子を容易に得るためには、凝集法又は粉砕法によりトナー母粒子を製造することが好ましく、粉砕法によりトナー母粒子を製造することがより好ましい。
【００８２】
以下、粉砕法の一例について説明する。まず、結着樹脂と、内添剤（例えば、着色剤、離型剤、電荷制御剤、及び磁性粉の少なくとも１つ）とを混合する。続けて、得られた混合物を溶融混練する。続けて、得られた溶融混練物を粉砕及び分級する。その結果、所望の粒子径を有するトナー母粒子が得られる。
【００８３】
以下、凝集法の一例について説明する。まず、結着樹脂、離型剤、及び着色剤の各々の微粒子を含む水性媒体中で凝集させて、これらの微粒子を所望の粒子径になるまで凝集させる。これにより、結着樹脂、離型剤、及び着色剤を含む凝集粒子が形成される。続けて、得られた凝集粒子を加熱して、凝集粒子に含まれる成分を合一化させる。その結果、トナー母粒子の分散液が得られる。その後、トナー母粒子の分散液から、不要な物質（分散剤等）を除去することで、トナー母粒子が得られる。
【００８４】
（外添剤の準備）
以下、外添剤の作製方法の一例について説明する。まず、シリカ粒子を準備する。続けて、準備されたシリカ粒子の表面に、金属水酸化物層を形成する。続けて、形成された金属水酸化物層の表面に、コート層を形成する。コート層は、実質的に含窒素樹脂から構成される。コート層は、その全部が金属水酸化物層上に形成されてもよいし、その一部のみが金属水酸化物層上に形成されてもよい。金属水酸化物層及びコート層はそれぞれ、反応法により形成してもよいし、溶液塗布法により形成してもよい。反応法により粒子の表面に層（金属水酸化物層又はコート層）を形成する場合には、層の材料を溶かした溶媒に粒子を分散させて、溶媒中で材料を反応させることで、粒子の表面に層を形成する。溶液塗布法により粒子の表面に層（金属水酸化物層又はコート層）を形成する場合には、材料を溶解させた溶液を粒子の表面に塗布した後、溶媒を除去することで、粒子の表面に層を形成する。反応法によって層を形成した場合、層と粒子との間の接着性が長期にわたって強く維持される傾向がある。
【００８５】
以下、より具体的な例に基づいて、本実施形態に係るトナーの製造方法についてさらに説明する。まず、水性媒体中にシリカ粒子を分散させて、シリカ粒子の分散液を得る。シリカ粒子としては、例えば、市販のシリカ粒子を用いることができる。液中にシリカ粒子を高度に分散させるためには、混合装置（より具体的には、プライミクス株式会社製「ハイビスミックス（登録商標）」等）を用いてシリカ粒子の分散液を攪拌することが好ましい。
【００８６】
続けて、液の温度を第１の温度（例えば、４０℃以上９０℃以下から選ばれる温度）に、液のｐＨを第１のｐＨ（例えば、３以上６以下から選ばれるｐＨ、又は８以上１１以下から選ばれるｐＨ）に、それぞれ調整する。第１の温度及び第１のｐＨはそれぞれ、後工程でシリカ粒子の分散液に金属水酸化物の溶液を加えたときに、液中でシリカ粒子の表面に金属水酸化物が析出するように決められる。続けて、温度及びｐＨが調整されたシリカ粒子の分散液に、金属水酸化物の溶液を滴下する。そして、液の温度及びｐＨをそれぞれ第１の温度及び第１のｐＨに所定の時間（例えば、３０分間以上２時間以下から選ばれる時間）保つことで、液中でシリカ粒子の表面に金属水酸化物層が形成される。その結果、少なくとも一部が金属水酸化物層で被覆されたシリカ粒子（以下、中間粒子と記載する）の分散液が得られる。金属水酸化物層を実質的に構成する金属水酸化物が水酸化アルミニウムである場合、金属水酸化物層の形成を促進するためには、第１の温度が４０℃以上５０℃以下であり、第１のｐＨが５．０以上６．５以下であることが好ましい。金属水酸化物層を実質的に構成する金属水酸化物が水酸化マグネシウムである場合、金属水酸化物層の形成を促進するためには、第１の温度が７５℃以上８５℃以下であり、第１のｐＨが８．０以上９．５以下であることが好ましい。
【００８７】
続けて、得られた中間粒子の分散液に関して、液の温度を第２の温度（例えば、常温）に、液のｐＨを第２のｐＨ（例えば、２以上６以下のｐＨ）に、それぞれ調整する。第２の温度及び第２のｐＨはそれぞれ、後工程で液を加熱したときに、液中の中間粒子の表面でコート材料が反応するように決められる。続けて、温度及びｐＨが調整された中間粒子の分散液に、コート材料（例えば、含窒素樹脂を合成するためのモノマー）を添加する。続けて、液を攪拌しながら液の温度を所定の速度（例えば、０．１℃／分以上３℃／分以下から選ばれる速度）で第３の温度（例えば、５０℃以上８５℃以下から選ばれる温度）まで上昇させる。さらに、液を攪拌しながら液の温度を第３の温度に所定の時間（例えば、３０分間以上４時間以下から選ばれる時間）保つ。これにより、中間粒子の表面にコート材料が付着し、付着したコート材料が重合反応して硬化する。その結果、本実施形態の外添剤粒子の分散液が得られる。コート層が実質的にメラミン樹脂又は尿素樹脂から構成される場合、コート層の形成を促進するためには、第２の温度が２０℃以上４０℃以下であり、第２のｐＨが３以上４以下であり、第３の温度が６０℃以上１００℃以下であることが好ましい。
【００８８】
続けて、得られた外添剤粒子の分散液を、例えば常温まで冷却する。続けて、外添剤粒子の分散液をろ過する。これにより、外添剤粒子が液から分離（固液分離）される。続けて、得られた外添剤粒子を洗浄する。続けて、洗浄された外添剤粒子を乾燥する。これにより、本実施形態の外添剤粒子を多数含む外添剤が完成する。なお、上記外添剤の作製方法は、要求される外添剤粒子の構成又は特性等に応じて任意に変更することができる。例えば、金属水酸化物の溶液を準備した後、金属水酸化物の溶液中にシリカ粒子を分散させてもよい。また、溶媒にコート材料を添加する工程よりも前に、溶媒を第３の温度まで加熱する工程を行うようにしてもよい。また、液中で材料（より具体的には、金属水酸化物の溶液、又はコート材料等）を反応させる場合、液に材料を添加した後、しばらくの間、液中で材料を反応させてもよいし、時間をかけて液に材料を添加して、液に材料を添加しながら液中で材料を反応させてもよい。また、コート材料は、一度に溶媒に添加されてもよいし、複数回に分けて溶媒に添加されてもよい。コート層の形成方法は任意である。例えば、ｉｎ−ｓｉｔｕ重合法、液中硬化被膜法、及びコアセルベーション法のいずれかの方法を用いて、コート層を形成してもよい。また、必要のない工程は割愛してもよい。効率的に外添剤を製造するためには、多数の外添剤粒子を同時に形成することが好ましい。同時に製造された外添剤粒子は、互いに略同一の構成を有すると考えられる。
【実施例】
【００８９】
本発明の実施例について説明する。表１に、実施例又は比較例に係るトナーＡ−１〜Ａ−４、Ｂ−１〜Ｂ−３、Ｃ、Ｄ−１、及びＤ−２（それぞれ静電潜像現像用トナー）を示す。【００９０】
【表１】
2016148012.tif 000003
【００９１】
以下、トナーＡ−１〜Ａ−４、Ｂ−１〜Ｂ−３、Ｃ、Ｄ−１、及びＤ−２の製造方法、評価方法、及び評価結果について、順に説明する。なお、誤差が生じる評価においては、誤差が十分小さくなる相当数の測定値を得て、得られた測定値の算術平均を評価値とした。また、体積中位径（Ｄ50）は、次に示す方法で測定した。【００９２】
＜体積中位径（Ｄ50）の測定方法＞
透過電子顕微鏡（ＴＥＭ）（株式会社日立ハイテクノロジーズ製「Ｈ−７１００ＦＡ」）を用いて、倍率１００００００倍で、１００個以上の試料（例えば、外添剤）を撮影し、ＴＥＭ写真を得た。続けて、得られたＴＥＭ写真を、画像解析ソフトウェア（三谷商事株式会社製「ＷｉｎＲＯＯＦ」）を用いて解析して、ＴＥＭ写真に含まれる試料のうち、任意に選ばれた１００個の試料の各々の円相当径（粒子の投影面積と同じ面積を有する円の直径）を測定し、１００個の測定値（円相当径）から、体積中位径（Ｄ50）を求めた。【００９３】
［トナーＡ−１の製造方法］
（トナー母粒子の作製）
トナーＡ−１の製造方法では、以下の手順でトナー母粒子を作製した。まず、ＦＭミキサー（日本コークス工業株式会社製「ＦＭ−１０」）を用いて、ポリエステル樹脂（日本合成化学工業株式会社製「ポリエスター（登録商標）ＨＰ−３１３」）８７質量部と、カーボンブラック（三菱化学株式会社製「ＭＡ−１００」）３質量部と、カルナバワックス（東亜化成株式会社製）４質量部と、電荷制御剤（ニグロシン：オリヱント化学工業株式会社製「ＢＯＮＴＲＯＮ（登録商標）Ｎ−７１」）２質量部と、ポリマー型正帯電性電荷制御剤（藤倉化成株式会社製「アクリベ−ス（登録商標）ＦＣＡ−２０１−ＰＳ」、成分：４級アンモニウム塩由来の繰返し単位を含むスチレン−アクリル酸系樹脂）４質量部とを混合した。【００９４】
続けて、得られた混合物を、２軸押出機（東芝機械株式会社製「ＴＥＭ−２６ＳＳ」）を用いて溶融混練した。その後、得られた混練物を冷却した。続けて、冷却された混練物を、粉砕機（ホソカワミクロン株式会社製「ロートプレックス（登録商標）１６／８型」）を用いて、設定粒子径２ｍｍの条件で粗粉砕した。さらに、得られた粗粉砕物を、粉砕機（フロイント・ターボ株式会社製「ターボミル（ＲＳタイプ）」）を用いて微粉砕した。続けて、得られた微粉砕物を、分級機（日鉄鉱業株式会社製「エルボージェットＥＪ−ＬＡＢＯ型」）を用いて分級した。その結果、体積中位径（Ｄ50）７．０μｍのトナー母粒子が得られた。【００９５】
（外添剤Ａ−１の作製）
イオン交換水５００ｍＬとシリカ粒子５０ｇとを、常温かつ回転速度３０ｒｐｍの条件で、混合装置（プライミクス株式会社製「Ｔ．Ｋ．ハイビスディスパーミックスＨＭ−３Ｄ−５型」）を用いて３０分間混合して、シリカ粒子の分散液を調製した。使用したシリカ粒子は、比表面積２００ｍ2／ｇの水溶性フュームドシリカ（日本アエロジル株式会社製「ＡＥＲＯＳＩＬ（登録商標）２００」）であった。【００９６】
続けて、次のような手順で、シリカ粒子の表面に金属水酸化物層を形成した。まず、上記のようにして得られたシリカ粒子の分散液をその温度が４５℃になるまで加熱し、温度４５℃の液中に、濃度５０ｇ／Ｌのアルミン酸ナトリウム水溶液５０ｍＬを１時間かけて滴下した。また、アルミン酸ナトリウム溶液と一緒に、０．５Ｎ−水酸化ナトリウム水溶液も液中に滴下することにより、シリカ粒子の分散液のｐＨを６に調整した。以下、液の加熱からｐＨ調整までの工程を、金属水酸化物層形成工程Ａ−１と記載する。【００９７】
金属水酸化物層形成工程Ａ−１の後、得られたシリカ粒子の分散液をその温度が３０℃になるように冷却した。続けて、シリカ粒子の分散液に０．５Ｎ−塩酸（和光純薬工業株式会社製「和光１級（０８７−０１０７６）」）を添加することにより、シリカ粒子の分散液のｐＨを３．５に調整した。【００９８】
続けて、シリカ粒子の分散液に水溶性メチロールメラミン（日本カーバイド工業株式会社製「ニカレヂン（登録商標）Ｓ−２６０」）５０ｇを添加し、常温かつ回転速度３０ｒｐｍの条件で、シリカ粒子の分散液を５分間攪拌した。その後、シリカ粒子の分散液を、混合装置から、温度計及び攪拌装置を備えた容量１Ｌのセパラブルフラスコに移した。攪拌装置は、フラスコ内容物を攪拌するための攪拌羽根（アズワン株式会社販売「アズワン攪拌羽根Ｒ−１３４５型」）と、攪拌羽根を回転させるためのモーター（アズワン株式会社販売「アズワントルネードモーター１−５４７２−０４」）とを備えていた。【００９９】
続けて、攪拌装置を用いてフラスコ内容物を攪拌しながら、フラスコ内容物の温度を、１℃／３分の速度で７０℃まで昇温させた。昇温開始前のフラスコ内容物の温度は、３５℃であった。続けて、温度７０℃かつ回転速度９０ｒｐｍの条件で、フラスコ内容物を３０分間攪拌した。その結果、フラスコ内で、シリカ粒子の表面に金属水酸化物層及びコート層が形成された。その後、フラスコ内容物をその温度が常温になるまで冷却して、外添剤の分散液を得た。【０１００】
上記のようにして得られた外添剤の分散液を、ブフナー漏斗を用いてろ過（固液分離）して、ウェットケーキ状の外添剤を得た。その後、得られたウェットケーキ状の外添剤を、濃度５０質量％のエタノール水溶液に分散させた。これにより、外添剤のスラリーが得られた。続けて、連続式表面改質装置（フロイント産業株式会社製「コートマイザー（登録商標）」）を用いて、熱風温度４５℃かつブロアー風量２ｍ3／分の条件で、スラリー中の外添剤を乾燥させた。その結果、外添剤の粗粉体が得られた。【０１０１】
続けて、超音速ジェット粉砕機（日本ニューマチック工業株式会社製「ジェットミルＩＤＳ−２型」）を用いて、粉砕圧０．６ＭＰａの条件で、乾燥した外添剤の粗粉体を粉砕した。粉砕においては、衝突板としてセラミック製の平板を用いた。粉砕により、体積中位径（Ｄ50）２０ｎｍを有する外添剤（微粉体）が得られた。以下、得られた外添剤（微粉体）を、外添剤Ａ−１と記載する。外添剤Ａ−１に含まれる外添剤粒子は、実質的に水酸化アルミニウム（金属水酸化物Ａ）から構成される金属水酸化物層と、実質的にメラミン樹脂（樹脂Ａ）から構成されるコート層とを有していた。【０１０２】
（外添）
トナー母粒子に外添を行った。詳しくは、ＦＭミキサー（日本コークス工業株式会社製「ＦＭ−１０」）を用いて、トナー母粒子１００質量部と、１．５質量部の外添剤Ａ−１と、酸化チタン粒子（テイカ株式会社製「ＭＴ−５００Ｂ」、未処理の酸化チタン微粒子）１．０質量部とを、回転速度３５００ｒｐｍの条件で５分間混合することにより、トナー母粒子の表面に外添剤（外添剤Ａ−１及び酸化チタン粒子）を付着させた。これにより、多数のトナー粒子を含むトナーＡ−１が得られた。【０１０３】
［トナーＡ−２の製造方法］
トナーＡ−２の製造方法は、外添剤Ａ−１の代わりに外添剤Ａ−２を使用した以外は、トナーＡ−１の製造方法と同じであった。外添剤Ａ−２の作製方法は、水溶性メチロールメラミン５０ｇの代わりにメチロール化尿素の水溶液（昭和電工株式会社製「ミルベン（登録商標）レジンＳＵ−１００」、固形分濃度８０質量％）５０ｇを使用した以外は、外添剤Ａ−１の作製方法と同じであった。外添剤Ａ−２に含まれる外添剤粒子は、実質的にＡｌ（ＯＨ）3（金属水酸化物Ａ）から構成される金属水酸化物層と、実質的に尿素樹脂（樹脂Ｂ）から構成されるコート層とを有していた。外添剤Ａ−２の体積中位径（Ｄ50）は２０ｎｍであった。【０１０４】
［トナーＡ−３の製造方法］
トナーＡ−３の製造方法は、外添剤Ａ−１の代わりに外添剤Ａ−３を使用した以外は、トナーＡ−１の製造方法と同じであった。外添剤Ａ−３の作製方法は、金属水酸化物層形成工程Ａ−１に代えて金属水酸化物層形成工程Ａ−３を行った以外は、外添剤Ａ−１の作製方法と同じであった。【０１０５】
金属水酸化物層形成工程Ａ−３では、次のような手順で、シリカ粒子の表面に金属水酸化物層を形成した。まず、シリカ粒子の分散液に、濃度４０ｇ／Ｌの水酸化マグネシウムスラリー５００ｍＬを添加した。また、スラリーと一緒に硫酸も液中に１時間かけて滴下することにより、シリカ粒子の分散液のｐＨを９に調整した。続けて、シリカ粒子の分散液を加熱して、その液温を８０℃で１時間保った。その結果、シリカ粒子の表面に金属水酸化物層が形成された。外添剤Ａ−３に含まれる外添剤粒子は、実質的に水酸化マグネシウム（金属水酸化物Ｂ）から構成される金属水酸化物層と、実質的にメラミン樹脂（樹脂Ａ）から構成されるコート層とを有していた。外添剤Ａ−３の体積中位径（Ｄ50）は２２ｎｍであった。【０１０６】
［トナーＡ−４の製造方法］
トナーＡ−４の製造方法は、外添剤Ａ−１の代わりに外添剤Ａ−４を使用した以外は、トナーＡ−１の製造方法と同じであった。外添剤Ａ−４の作製方法は、水溶性メチロールメラミン５０ｇの代わりに、水溶性メチロールメラミン（日本カーバイド工業株式会社製「ニカレヂンＳ−２６０」）２５ｇ及びウレタン樹脂の水溶液（第一工業製薬株式会社製「スーパーフレックス（登録商標）１７０」、固形分濃度３０質量％）２５ｇを使用した以外は、外添剤Ａ−１の作製方法と同じであった。外添剤Ａ−４に含まれる外添剤粒子は、実質的にＡｌ（ＯＨ）3（金属水酸化物Ａ）から構成される金属水酸化物層と、実質的にメラミン樹脂（樹脂Ａ）及びウレタン樹脂（樹脂Ｃ）から構成されるコート層とを有していた。外添剤Ａ−４の体積中位径（Ｄ50）は２２ｎｍであった。【０１０７】
［トナーＢ−１の製造方法］
トナーＢ−１の製造方法は、外添剤Ａ−１の代わりに外添剤Ｂ−１を使用した以外は、トナーＡ−１の製造方法と同じであった。外添剤Ｂ−１の作製方法は、金属水酸化物層形成工程Ａ−１を行わなかった以外は、外添剤Ａ−１の作製方法と同じであった。外添剤Ｂ−１に含まれる外添剤粒子は、実質的にメラミン樹脂（樹脂Ａ）から構成されるコート層を有していた。外添剤Ｂ−１の体積中位径（Ｄ50）は２１ｎｍであった。【０１０８】
［トナーＢ−２の製造方法］
トナーＢ−２の製造方法は、外添剤Ａ−１の代わりに外添剤Ｂ−２を使用した以外は、トナーＡ−１の製造方法と同じであった。以下、外添剤Ｂ−２の作製方法について説明する。【０１０９】
（外添剤Ｂ−２の作製）
混合装置（プライミクス株式会社製「Ｔ．Ｋ．ハイビスディスパーミックスＨＭ−３Ｄ−５型」）に、トルエン（和光純薬工業株式会社製「トルエン１級」）５００ｍＬと、γ−アミノプロピルトリエトキシシラン２ｇとを投入し、γ−アミノプロピルトリエトキシシランをトルエンに溶解させた。【０１１０】
続けて、混合装置の内容物（トルエン溶液）に水溶性フュームドシリカ（日本アエロジル株式会社製「ＡＥＲＯＳＩＬ２００」）５０ｇを加えて、常温かつ回転速度３０ｒｐｍの条件で、混合装置の内容物を３０分間攪拌した。その後、混合装置の内容物を、温度計及び攪拌装置を備えた１Ｌのセパラブルフラスコに移した。攪拌装置は、フラスコ内容物を攪拌するための攪拌羽根（アズワン株式会社販売「アズワン攪拌羽根Ｒ−１３４５型」）と、攪拌羽根を回転させるためのモーター（アズワン株式会社販売「アズワントルネードモーター１−５４７２−０４」）とを備えていた。【０１１１】
続けて、攪拌装置を用いてフラスコ内容物を攪拌しながら、フラスコ内容物の温度を、１℃／３分の速度で７５℃まで昇温させた。続けて、温度７５℃（以下、コート層形成温度と記載する）かつ回転速度９０ｒｐｍの条件で、フラスコ内容物を３０分間攪拌した。その結果、フラスコ内で、シリカ粒子の表面にコート層が形成された。【０１１２】
ロータリーエヴァポレーターを用いて、フラスコ内容物からトルエンを留去した。これにより、固形物が得られた。続けて、減圧乾燥機を用いて、設定温度５０℃で減量しなくなるまで固形物を乾燥した。さらに、電気炉を用いて、窒素気流下、設定温度２００℃の条件で、３時間加熱処理を行って、シリカ粒子の表面の上記コート層にアミノ基を導入した。これにより、外添剤の粗粉体が得られた。【０１１３】
続けて、超音速ジェット粉砕機（日本ニューマチック工業株式会社製「ジェットミルＩＤＳ−２型」）を用いて、粉砕圧０．６ＭＰａの条件で、外添剤の粗粉体を粉砕した。粉砕においては、衝突板としてセラミック製の平板を用いた。粉砕により、体積中位径（Ｄ50）２２ｎｍを有する外添剤Ｂ−２（微粉体）が得られた。外添剤Ｂ−２に含まれる外添剤粒子は、実質的に有機シラン（γ−アミノプロピルトリエトキシシラン）から構成されるコート層を有していた。【０１１４】
［トナーＢ−３の製造方法］
トナーＢ−３の製造方法は、外添剤Ａ−１の代わりに外添剤Ｂ−３を使用した以外は、トナーＡ−１の製造方法と同じであった。外添剤Ｂ−３の作製方法は、トルエン５００ｍＬの代わりにｎ−ヘキサン（和光純薬工業株式会社製「ｎ−ヘキサン１級」）５００ｍＬを使用し、γ−アミノプロピルトリエトキシシラン２ｇの代わりにアミノ変性シリコーンオイル（信越化学工業株式会社製「ＫＦ８５７」）０．２ｇを使用し、コート層形成温度を７５℃から７０℃に変更し、減圧乾燥機の設定温度を５０℃から７０℃に変更した以外は、外添剤Ｂ−２の作製方法と同じであった。外添剤Ｂ−３の体積中位径（Ｄ50）は２２ｎｍであった。【０１１５】
［トナーＣの製造方法］
トナーＣの製造方法は、外添剤Ａ−１の代わりに外添剤Ｃを使用した以外は、トナーＡ−１の製造方法と同じであった。外添剤Ｃの作製方法は、シリカ粒子の分散液を調製した後、金属水酸化物層形成工程Ａ−１を行い、さらに、シリカ粒子の分散液の、温度を３０℃に、ｐＨを３．５に、それぞれ調整するまでは、外添剤Ａ−１の作製方法と同じであった。外添剤Ｃの作製方法における、それ以降の工程は、以下のとおりである。【０１１６】
温度３０℃、ｐＨ３．５のシリカ粒子の分散液に、γ−アミノプロピルトリエトキシシラン２５ｇを添加し、常温かつ回転速度９０ｒｐｍの条件で、シリカ粒子の分散液を４時間攪拌した。その後、シリカ粒子の分散液に２Ｎ−水酸化ナトリウム水溶液を滴下することにより、シリカ粒子の分散液のｐＨを６．５に調整し、さらに、常温かつ回転速度９０ｒｐｍの条件で、シリカ粒子の分散液を２時間攪拌した。【０１１７】
続けて、フラスコ内容物をろ過（固液分離）して、固形物を得た。その後、得られた固形物をイオン交換水に再分散させた。さらに、分散とろ過とを繰り返して、固形物を洗浄した。続けて、減圧乾燥機を用いて、設定温度１３０℃で固形物を乾燥した。これにより、外添剤の粗粉体が得られた。【０１１８】
続けて、超音速ジェット粉砕機（日本ニューマチック工業株式会社製「ジェットミルＩＤＳ−２型」）を用いて、粉砕圧０．６ＭＰａの条件で、外添剤の粗粉体を粉砕した。粉砕においては、衝突板としてセラミック製の平板を用いた。粉砕により、体積中位径（Ｄ50）２０ｎｍを有する外添剤Ｃ（微粉体）が得られた。外添剤Ｃに含まれる外添剤粒子は、実質的に水酸化アルミニウム（金属水酸化物Ａ）から構成される金属水酸化物層と、実質的に有機シラン（γ−アミノプロピルトリエトキシシラン）から構成されるコート層とを有していた。【０１１９】
［トナーＤ−１の製造方法］
トナーＤ−１の製造方法は、外添剤Ａ−１の代わりに外添剤Ｄ−１を使用した以外は、トナーＡ−１の製造方法と同じであった。外添剤Ｄ−１の作製方法は、水溶性メチロールメラミン５０ｇの代わりにウレタン樹脂の水溶液（第一工業製薬株式会社製「スーパーフレックス１７０」、固形分濃度３０質量％）５０ｇを使用した以外は、外添剤Ｂ−１の作製方法と同じであった。外添剤Ｄ−１に含まれる外添剤粒子は、実質的にウレタン樹脂（樹脂Ｃ）から構成されるコート層を有していた。外添剤Ｄ−１の体積中位径（Ｄ50）は２１ｎｍであった。【０１２０】
［トナーＤ−２の製造方法］
トナーＤ−２の製造方法は、外添剤Ａ−１の代わりに外添剤Ｄ−２を使用した以外は、トナーＡ−１の製造方法と同じであった。外添剤Ｄ−２の作製方法は、水溶性メチロールメラミン５０ｇの代わりに、水溶性メチロールメラミン（日本カーバイド工業株式会社製「ニカレヂンＳ−２６０」）２５ｇ及びウレタン樹脂の水溶液（第一工業製薬株式会社製「スーパーフレックス１７０」、固形分濃度３０質量％）５０ｇを使用した以外は、外添剤Ｂ−１の作製方法と同じであった。外添剤Ｄ−２に含まれる外添剤粒子は、実質的にメラミン樹脂（樹脂Ａ）及びウレタン樹脂（樹脂Ｃ）から構成されるコート層を有していた。外添剤Ｄ−２の体積中位径（Ｄ50）は２０ｎｍであった。【０１２１】
［評価方法］
各試料（トナーＡ−１〜Ａ−４、Ｂ−１〜Ｂ−３、Ｃ、Ｄ−１、及びＤ−２）の評価方法は、以下の通りである。【０１２２】
現像剤用キャリア１００質量部と、試料（トナー）１０質量部とを、ボールミルを用いて３０分間混合して、２成分現像剤を調製した。そして、調製された２成分現像剤を用いて、試料（トナー）の耐環境性及び耐久性を評価した。現像剤用キャリアは、次に示す方法で作製した。【０１２３】
＜現像剤用キャリアの作製方法＞
アセトン２０Ｌ中にエポキシ樹脂（三菱化学株式会社製「ｊＥＲ（登録商標）１００４」）２ｋｇを溶解させて、溶液を得た。続けて、得られた溶液に、ジエチレントリアミン１００ｇと無水フタル酸１５０ｇとを添加し、混合液を得た。続けて、得られた混合液と、Ｍｎ−Ｍｇ−Ｓｒフェライトコア（パウダーテック株式会社製「ＥＦ−８０Ｂ２」、個数平均１次粒子径８０μｍ）１０ｋｇとを、流動層コーティング装置（フロイント産業株式会社製「スパイラフロー（登録商標）ＳＦＣ−５」）に投入した。続けて、コ−ティング装置内に８０℃の熱風を送り込みながら、コ−ティング装置を用いて、フェライトコアの表面をエポキシ樹脂で被覆した。得られた樹脂被覆粒子を、乾燥機を用いて１８０℃で１時間加熱した。その結果、現像剤用キャリアが得られた。【０１２４】
（常温常湿環境下でのトナーの耐環境性）
常温常湿環境下でのトナーの耐環境性を評価する場合には、上述のようにして調製した２成分現像剤３３０ｇを５００ｍＬのポリプロピレン製容器に入れて、常温常湿（温度２０℃、湿度６０％ＲＨ）環境下で２４時間静置した。その後、容器から現像剤を取り出して、取り出された現像剤中のトナーの帯電量を測定した。帯電量の測定には、Ｑ／ｍメーター（トレック社製「ＭＯＤＥＬ  ２１０ＨＳ−１」）を用いた。【０１２５】
常温常湿環境下でのトナーの耐環境性の評価では、帯電量が１５．０μＣ／ｇ以上４０．０μＣ／ｇ以下であれば「○（良い）」と評価し、帯電量が１５．０μＣ／ｇ未満又は４０．０μＣ／ｇ超であれば「×（良くない）」と評価した。【０１２６】
（高温高湿環境下でのトナーの耐環境性）
高温高湿環境でのトナーの帯電量を評価する場合には、上述のようにして調製した２成分現像剤３３０ｇを５００ｍＬのポリプロピレン製容器に入れて、高温高湿（温度２８℃、湿度８０％ＲＨ）環境下で２４時間静置した。その後、容器から現像剤を取り出して、取り出された現像剤中のトナーの帯電量を測定した。帯電量の測定には、Ｑ／ｍメーター（トレック社製「ＭＯＤＥＬ  ２１０ＨＳ−１」）を用いた。【０１２７】
高温高湿環境下でのトナーの耐環境性の評価では、帯電量が１２．０μＣ／ｇ以上であれば「○（良い）」と評価し、帯電量が１２．０μＣ／ｇ未満であれば「×（良くない）」と評価した。【０１２８】
（トナーの耐久性）
評価機として、カラープリンター（京セラドキュメントソリューションズ株式会社製「ＦＳ−Ｃ５２５０ＤＮ」）を用いた。上述のようにして調製した２成分現像剤を評価機の現像装置に投入し、試料（補給用トナー）を評価機のトナーコンテナに投入した。上記評価機を用いて、常温常湿環境下でのトナーの耐久性と高温高湿環境下でのトナーの耐久性とをそれぞれ評価した。なお、画像濃度の測定には、反射濃度計（Ｘ−Ｒｉｔｅ社製「ＳｐｅｃｔｒｏＥｙｅ（登録商標）」）を用いた。また、帯電量の測定には、Ｑ／ｍメーター（トレック社製「ＭＯＤＥＬ  ２１０ＨＳ−１」）を用いた。【０１２９】
常温常湿環境下でのトナーの耐久性を評価する場合には、上記評価機を用いて、常温常湿（温度２０℃、湿度６０％ＲＨ）環境下で、所定の耐久試験（詳しくは、後述する１万枚耐久試験又は１０万枚耐久試験）を行った。その後、ソリッド部を含むサンプル画像を評価用紙に印刷して、サンプル画像におけるソリッド部の画像濃度（ＩＤ）、及び現像装置内の現像剤中のトナーの帯電量を測定した。１万枚耐久試験では、印字率５％の所定の評価パターン（画像）を連続して１００００枚の記録媒体（Ａ４サイズの印刷用紙）に印刷した。１０万枚耐久試験では、印字率５％の所定の評価パターン（画像）を連続して１０００００枚の記録媒体（Ａ４サイズの印刷用紙）に印刷した。【０１３０】
常温常湿環境下でのトナーの耐久性の評価では、帯電量が１２．０μＣ／ｇ以上２７．０μＣ／ｇ以下であれば「○（良い）」と評価し、帯電量が１２．０μＣ／ｇ未満又は２７．０μＣ／ｇ超であれば「×（良くない）」と評価した。また、画像濃度が１．２０以上であれば○（良い）と評価し、画像濃度が１．２０未満であれば「×（良くない）」と評価した。【０１３１】
高温高湿環境下でのトナーの耐久性を評価する場合には、上記評価機を用いて、高温高湿（温度２８℃、湿度８０％ＲＨ）環境下で、所定の耐久試験（詳しくは、前述した１万枚耐久試験又は１０万枚耐久試験）を行った。その後、ソリッド部を含むサンプル画像を評価用紙に印刷して、サンプル画像におけるソリッド部の画像濃度（ＩＤ）、及び現像装置内の現像剤中のトナーの帯電量を測定した。【０１３２】
高温高湿環境下でのトナーの耐久性の評価では、帯電量が８．０μＣ／ｇ以上であれば「○（良い）」と評価し、帯電量が８．０μＣ／ｇ未満であれば「×（良くない）」と評価した。また、画像濃度が１．１０以上であれば○（良い）と評価し、画像濃度が１．１０未満であれば「×（良くない）」と評価した。【０１３３】
［評価結果］
トナーＡ−１〜Ａ−４、Ｂ−１〜Ｂ−３、Ｃ、Ｄ−１、及びＤ−２の各々についての評価結果は以下のとおりである。表２に帯電量の評価結果を示し、表３に画像濃度の評価結果を示す。【０１３４】
【表２】
2016148012.tif 000004
【０１３５】
【表３】
2016148012.tif 000005
【０１３６】
表２及び表３に示されるように、トナーＡ−１〜Ａ−４（実施例１〜４に係るトナー）はそれぞれ、前述の構成（１）及び（２）を有していた。詳しくは、実施例１〜４に係るトナーの各々に含まれるトナー粒子はそれぞれ、トナー母粒子と、それぞれトナー母粒子の表面に付着した複数の外添剤粒子とを有していた。トナー粒子は、外添剤粒子として、次に示す構成を有する第１外添剤粒子と、第２外添剤粒子（酸化チタン粒子）とを有していた。第１外添剤粒子は、シリカ粒子と、金属水酸化物層（水酸化アルミニウム又は水酸化マグネシウムの層）と、コート層とを有していた。金属水酸化物層は、シリカ粒子の表面に形成されていた。コート層の少なくとも一部が、金属水酸化物層の表面に形成されていた。そして、コート層が、実質的に含窒素樹脂（詳しくは、熱硬化性メラミン樹脂、熱硬化性尿素樹脂、及び熱可塑性ウレタン樹脂の少なくとも１つ）から構成されていた。なお、ＳＥＭ撮影像の画像解析により確認したところ、第１外添剤粒子のコート率（シリカ粒子の表面領域のうち、コート層で覆われている領域の面積割合）は、トナーＡ−１〜Ａ−４のいずれにおいても、８０％以上９５％以下であった。【０１３７】
表２及び表３に示されるように、実施例１〜４に係るトナーはそれぞれ、正帯電性及び帯電安定性に優れていた。また、実施例１〜４に係るトナーのいずれを用いても、高い画像濃度を有する画像を形成することができた。【０１３８】
トナーＢ−１、Ｄ−１、及びＤ−２（比較例１、５、及び６に係るトナー）に関してはそれぞれ、高温高湿環境下でのトナーの耐久性の評価結果が良くなかった。比較例１、５、及び６に係るトナーではそれぞれ、シリカ粒子の表面に金属水酸化物層が形成されなかった。このため、耐久試験によりコート層が劣化し、シリカ粒子の表面が露出したと考えられる。【０１３９】
トナーＢ−２、Ｂ−３、及びＣ（比較例２、３、及び４に係るトナー）に関してはそれぞれ、高温高湿環境下でのトナーの耐久性の評価結果が良くなかった。また、評価機（画像形成装置）の現像装置において、トナーの逆帯電に起因するトナー飛散が発生した。比較例２、３、及び４に係るトナーではそれぞれ、コート層が含窒素樹脂を含んでいなかった。コート層の耐久性が不十分であったと考えられる。耐久試験により外添剤の帯電性が劣化したと考えられる。
【産業上の利用可能性】
【０１４０】
本発明に係るトナーは、例えば複写機、プリンター、又は複合機において画像を形成するために用いることができる。
【図１】
2016148012.tif 000006
【国際調査報告】
2016148012.tif 000007
2016148012.tif 000008
2016148012.tif 000009
2016148012.tif 000010